(57)【要約】【課題】特定の粒子径及びアスペクト比を有し、高い紫外線遮蔽性と透明性を有するため、化粧料や放熱材として好適に使用することができる六角柱状酸化亜鉛粒子を得る。【解決手段】一次粒子径が０．１μｍ以上０．５μｍ未満、アスペクト比が２．５未満である六角柱状酸化亜鉛粒子。【選択図】図１
2012147887.tif 000002
【特許請求の範囲】
【請求項１】
一次粒子径が０．１μｍ以上０．５μｍ未満、アスペクト比が２．５未満である六角柱状酸化亜鉛粒子。
【請求項２】
シードとなる微粒子酸化亜鉛を、亜鉛塩を溶解した水溶液中で熟成することで得られたものである請求項１に記載の六角柱状酸化亜鉛粒子。
【請求項３】
粒度分布におけるＤ９０／Ｄ１０が２．４以下となる請求項１又は２に記載の六角柱状酸化亜鉛粒子。
【請求項４】
シードとなる微粒子酸化亜鉛を、亜鉛塩を溶解した水溶液中で熟成する工程を含む請求項１、２又は３記載の酸化亜鉛粒子の製造方法。
【請求項５】
請求項１、２又は３に記載の六角柱状酸化亜鉛粒子を含有することを特徴とする化粧料。
【請求項６】
請求項１、２又は３に記載の六角柱状酸化亜鉛粒子からなることを特徴とする放熱性フィラー。
【請求項７】
請求項１、２又は３に記載の六角柱状酸化亜鉛粒子を含有することを特徴とする放熱性樹脂組成物。
【請求項８】
請求項１、２又は３に記載の六角柱状酸化亜鉛粒子を含有することを特徴とする放熱性グリース。
【請求項９】
請求項１、２又は３に記載の六角柱状酸化亜鉛粒子を含有することを特徴とする放熱性塗料組成物。
【発明の詳細な説明】
【技術分野】
【０００１】
本発明は、六角柱状酸化亜鉛粒子、その製造方法、並びに、それを配合した化粧料、放熱性フィラー、放熱性樹脂組成物、放熱性グリース及び放熱性塗料組成物に関する。
【背景技術】
【０００２】
化粧品用途において、酸化亜鉛粒子は日焼け止めの紫外線遮蔽剤として平均粒子径０．１μｍ以下の超微粒子のものが使用されている。例えば、特許文献１〜２には紫外線遮蔽剤に用いることができる微粒子酸化亜鉛が開示されている。しかし、これらの製法では、０．１μｍ以上の粒子で高い紫外線遮蔽性と透明性を併せ持つ粒子を得ることはできない。【０００３】
一方、平均粒子径０．１μｍ以上の酸化亜鉛粒子は、従来技術で製造されているものもあるが、このような酸化亜鉛粒子においてアスペクト比が小さく制御されたものは少なかった。平均粒子径０．１μｍ以上のアスペクト比が大きい酸化亜鉛粒子は、サンスクリーン剤に求められる高い透明性を安定して得ることができないという欠点を有するものであり、更に優れた性質を有する酸化亜鉛粒子の開発が求められている。【０００４】
また、従来の０．１μｍ未満の微粒子酸化亜鉛は、粒子が小さくなるほど透過光が増えＵＶＡ領域（波長；３１５〜３８０ｎｍ）における長波長側の紫外線遮蔽効果が著しく低下するという欠点があった。一方、０．１μｍまで酸化亜鉛粒子を大きくすることによって、従来の０．１μｍ未満の微粒子酸化亜鉛よりもより長波長側のＵＶＡ領域の紫外線を遮蔽することが可能となる。このような技術的観点から、０．１μｍ以上０．５μｍ未満の酸化亜鉛粒子の開発が求められている。【０００５】
また、特許文献３には化粧料として用いることができる六角柱及び六角太鼓状の酸化亜鉛粒子について記載されている。しかし、当該製法では０．５μｍ未満の六角柱状酸化亜鉛粒子を得ることはできない。また、このような０．５μｍ以上の粒子径の酸化亜鉛粒子は、サンスクリーン剤で必要とされる充分に高い透明性を得ることができないという点で、好ましくないものである。【０００６】
このような観点から、一次粒子径が０．１μｍ以上で、従来の酸化亜鉛粒子よりも高い透明性と紫外線遮蔽性を発現することができる酸化亜鉛粒子が求められている。しかし、このような酸化亜鉛粒子はこれまで開発されていなかった。【０００７】
また、酸化亜鉛粒子は熱伝導率が高いため、放熱性フィラーとして使用することができる。このような性質を有する酸化亜鉛粒子は、充填率を高くするために粒子径が大きいものが多く使用される。しかし、放熱性フィラーとして、粒子径が大きい粒子の粒子間に配合して熱伝導を高める目的で使用することができればより効率良く熱伝導を高めることができる。
【先行技術文献】
【特許文献】
【０００８】
【特許文献１】特開平１１−３０２０１５号公報
【特許文献２】特開平３−１８３６２０号公報
【特許文献３】特開２００８−２５４９９２号公報
【発明の概要】
【発明が解決しようとする課題】
【０００９】
本発明は上記に鑑み、特定の一次粒子径及びアスペクト比を有し、高い紫外線遮蔽性と透明性を有するため、化粧料や放熱材として好適に使用することができる酸化亜鉛粒子を得ることを目的とするものである。
【課題を解決するための手段】
【００１０】
本発明は、一次粒子径が０．１μｍ以上０．５μｍ未満、アスペクト比が２．５未満である六角柱状酸化亜鉛粒子である。【００１１】
上記六角柱状酸化亜鉛粒子は、シードとなる微粒子酸化亜鉛を、亜鉛塩を溶解した水中で熟成することで得たものであることが好ましい。【００１２】
上記六角柱状酸化亜鉛粒子は、粒度分布におけるＤ９０／Ｄ１０が２．４以下となることが好ましい。【００１３】
本発明は、上述した六角柱状酸化亜鉛粒子を含有することを特徴とする化粧料でもある。
本発明は、上述した六角柱状酸化亜鉛粒子からなることを特徴とする放熱性フィラーでもある。
本発明は、上述した六角柱状酸化亜鉛粒子を含有することを特徴とする放熱性樹脂組成物でもある。
本発明は、上述した六角柱状酸化亜鉛粒子を含有することを特徴とする放熱性グリースでもある。
本発明は、上述した六角柱状酸化亜鉛粒子を含有することを特徴とする放熱性塗料組成物でもある。
【発明の効果】
【００１４】
本発明の酸化亜鉛粒子は、優れた紫外線遮蔽性を有し、透明性においても優れることから、化粧料の紫外線遮蔽剤として好適に使用することができる。また、放熱性フィラーとして使用した場合には、特に、粒子径が大きい他の放熱性フィラーとの併用において優れた放熱性能を発揮するものである。
【図面の簡単な説明】
【００１５】
【図１】実施例１によって得られた本発明の酸化亜鉛粒子の透過型電子顕微鏡写真である。
【図２】実施例１によって得られた本発明の酸化亜鉛粒子のより高倍率で観察した透過型電子顕微鏡写真である。
【図３】実施例１によって得られた本発明の酸化亜鉛粒子のＸ線回折のスペクトルである。
【図４】実施例２によって得られた本発明の酸化亜鉛粒子の透過型電子顕微鏡写真である。
【図５】実施例２によって得られた本発明の酸化亜鉛粒子のより高倍率で観察した透過型電子顕微鏡写真である。
【図６】実施例３によって得られた本発明の酸化亜鉛粒子の透過型電子顕微鏡写真である。
【図７】実施例３によって得られた本発明の酸化亜鉛粒子のより高倍率で観察した透過型電子顕微鏡写真である。
【図８】実施例３によって得られた本発明の酸化亜鉛粒子ので走査型電子顕微鏡写真である。
【図９】実施例３によって得られた本発明の酸化亜鉛粒子のＸ線回折のスペクトルである。
【図１０】実施例４によって得られた本発明の酸化亜鉛粒子の透過型電子顕微鏡写真である。
【図１１】実施例４によって得られた本発明の酸化亜鉛粒子のより高倍率で観察した透過型電子顕微鏡写真である。
【図１２】実施例５によって得られた本発明の酸化亜鉛粒子の透過型電子顕微鏡写真である。
【図１３】実施例５によって得られた本発明の酸化亜鉛粒子のより高倍率で観察した透過型電子顕微鏡写真である。
【図１４】比較例１で使用した酸化亜鉛粒子（堺化学工業社製  微細酸化亜鉛）の透過型電子顕微鏡写真である。
【図１５】比較例２によって得られた酸化亜鉛粒子の透過型電子顕微鏡写真である。
【図１６】比較例３で使用した酸化亜鉛粒子（堺化学工業社製  ＦＩＮＥＸ−５０）の透過型電子顕微鏡写真である。
【図１７】比較例４によって得られた酸化亜鉛粒子の透過型電子顕微鏡写真である。
【図１８】比較例５によって得られた酸化亜鉛粒子の透過型電子顕微鏡写真である。
【図１９】比較例６によって得られた酸化亜鉛粒子の透過型電子顕微鏡写真である。
【図２０】実施例１〜５によって得られた本発明の六角柱状酸化亜鉛粒子のアスペクト比の計測方法についての説明図である。
【図２１】比較例の不定形状の酸化亜鉛粒子のアスペクト比の計測方法についての説明図である。
【図２２】比較例の六角板状の酸化亜鉛粒子のアスペクト比の計測方法についての説明図である。
【発明を実施するための形態】
【００１６】
以下に、本発明を詳細に説明する。
本発明は、一次粒子径が０．１μｍ以上０．５μｍ未満、アスペクト比が２．５未満である六角柱状酸化亜鉛粒子である。従来、０．１μｍ未満の酸化亜鉛粒子と、０．５μｍ以上の大きな酸化亜鉛粒子は知られていたが、この中間的な大きさの酸化亜鉛粒子についてはほとんど知られていなかった。更に、本発明においては、アスペクト比が２．５未満である六角柱状という形状を有するものである。
【００１７】
本発明は、アスペクト比が小さく、一次粒子径が０．１μｍ以上０．５μｍ未満の六角柱状酸化亜鉛粒子を提供するものである。このように、アスペクト比を小さくすることによって、一次粒子径が０．１μｍ以上０．５μｍ未満であっても、高い透明性を得ることができる。
【００１８】
本発明の六角柱状酸化亜鉛粒子は、シード（種結晶）となる微粒子酸化亜鉛を酢酸亜鉛水溶液中で結晶成長させることで得られる。微粒子酸化亜鉛をシードとして用いることによって、一次粒子径を任意に制御することができる。このようなシードとなる微粒子酸化亜鉛を結晶成長させることにより、上記のようなアスペクト比が小さい六角柱状酸化亜鉛粒子を選択的に得ることができる。このような酸化亜鉛粒子とすることによって、一次粒子径が０．１μｍ以上０．５μｍ未満であっても、高い紫外線遮蔽性と透明性を併せ持つ粒子を得ることができる。
【００１９】
上述したように、六角柱状の酸化亜鉛粒子は公知であるが、これらは、０．５μｍを超える粒子径が大きいものである。しかし、酸化亜鉛粒子を化粧料に配合して、透明性及び紫外線遮蔽性を充分に確保するには、本発明の０．１μｍ以上０．５μｍ未満のものを使用することが必要になる。更に、放熱性フィラーにおいては、充填率を高めることが極めて重要であり、このためには、粒子径が大きい粒子とより小さい粒子とを組み合わせて使用することが好ましい。このため、このような特定の粒子径を有する酸化亜鉛粒子は、放熱性フィラーとしても好適に使用することができる。
【００２０】
本明細書における一次粒子径は、ＢＥＴ法によって求められる比表面積と同一の表面積を有する球の直径に相当する。すなわち、一次粒子径は、
一次粒子径（μｍ）＝［６／（Ｓｇ×ρ）］
（Ｓｇ（ｍ２／ｇ）：比表面積、ρ（ｇ／ｃｍ３）：粒子の真比重）
の関係式に基づき求めた値である。
上記ＢＥＴ法による比表面積：Ｓｇは、全自動ＢＥＴ比表面積測定装置Ｍａｃｓｏｒｂ（Ｍｏｕｎｔｅｃｈ社製）により測定し、その測定値を上記計算に用いた。また、粒子の真比重：ρは、酸化亜鉛の真比重の値である５．６を上記計算に用いた。
【００２１】
更に、本発明の酸化亜鉛粒子は、アスペクト比が２．５未満である六角柱の形状を有するものである。すなわち、六角柱状の酸化亜鉛粒子であり、このようなアスペクト比の小さい六角柱状の酸化亜鉛粒子を、特に化粧料に使用した場合に、透明性及び紫外線遮蔽性に優れたものとすることができる。本発明におけるアスペクト比は、以下の方法により求められる。六角柱状酸化亜鉛粒子のアスペクト比については、透過型電子顕微鏡（ＴＥＭ、ＪＥＭ−１２００ＥＸ  ＩＩ、日本電子社製）写真の２０００〜５００００倍の視野において、六角柱状酸化亜鉛粒子の側面が正面を向いている粒子（長方形や正方形の形状として観察される粒子）について、長径と短径を計測し、長径と短径の長さの比；長径／短径を求める。そのようにしてＴＥＭ写真内の六角柱状酸化亜鉛粒子２５０個について長径／短径を計測し、その累積分布の平均値をアスペクト比として求めたものである。なお、六角形状面が正面を向いている六角板状酸化亜鉛粒子については、その厚みを確認することが困難であるため、計測の対象から除外した。六角柱状酸化亜鉛粒子のアスペクト比の計測方法について図２０に示した。
【００２２】
本発明の六角柱状酸化亜鉛粒子は、粒度分布におけるＤ９０／Ｄ１０が２．４以下となることが好ましい。上記パラメータにおけるＤ１０（μｍ）とは体積基準での１０％積算粒径、Ｄ９０（μｍ）とは体積基準での９０％積算粒径であることを意味する。Ｄ９０／Ｄ１０は粒度分布のシャープさを表す指標であり、Ｄ９０／Ｄ１０が大きい程粒度分布がブロードであることを意味し、Ｄ９０／Ｄ１０が小さい程粒度分布がシャープであることを意味する。すなわち、Ｄ９０／Ｄ１０が２．４以下であるとは、粒子径が極端に大きい粗大粒子の数が少なく、粒子径が極端に小さい微粒子の数が少なく、粒度分布がシャープであることを意味するものである。上記Ｄ９０／Ｄ１０は、２．３以下であることがより好ましく、２．２以下であることが更に好ましい。
【００２３】
粒径分布がシャープである酸化亜鉛粒子は、特に、透明性において優れるものである点で好ましいものである。例えば、粒子径及びアスペクト比において、上述した本発明の要件を満たすものにおいて、粒度分布を上述した特定の範囲のものとすることで、透明性がより向上するものである。
【００２４】
上記酸化亜鉛粒子のＤ１０及びＤ９０は、動的光散乱式粒子径分布測定装置  ナノトラックＵＰＡ−ＵＴ（日機装社製）によって測定した値である。測定については、酸化亜鉛粒子を水に分散し、酸化亜鉛の屈折率を１．９５、水の屈折率を１．３０９として測定を行った。
【００２５】
上述した形状を有する酸化亜鉛粒子は、その製造方法を特に限定されるものではないが、例えば、微粒子酸化亜鉛を、亜鉛塩を溶解した水中で熟成する工程を含む製造方法によって得ることができる。このような酸化亜鉛粒子の製造方法も本発明の一つである。このような製造方法によれば、焼成などの熱分解の工程を経ることなく、直接酸化亜鉛粒子を得ることができるという利点を有する。ただし、結晶性をより高めるなどの目的で焼成を行ってもよい。
【００２６】
このような製造方法は、引用文献に記載されているような亜鉛塩化合物の中和によって粒子を形成した後で熟成を行う方法とは異なり、微粒子酸化亜鉛をシードとして添加するものであることから、シードとなる微粒子酸化亜鉛を核として、粒子の表層が溶解析出を繰り返しながら成長する。これにより、核となる微粒子酸化亜鉛を基に熟成後に得られる酸化亜鉛粒子の粒子径が決定され、粒子形状や粒子径が均一な状態に整っていくことから粒度分布を更にシャープなものにすることができるため、粒子径や粒度分布がより高度にコントロールされるという点でも好ましいものである。また、シードとなる微粒子酸化亜鉛により、粒度分布がシャープで、かつ、アスペクト比が小さい酸化亜鉛粒子を選択的に得ることができるという点でも好ましいものである。
【００２７】
また、必要に応じて熟成温度、熟成時間、亜鉛塩濃度、微粒子酸化亜鉛濃度等を調整することによって、粒子径や形状等を調整することができる。
【００２８】
上述したような六角柱状酸化亜鉛粒子の製造においては、微粒子酸化亜鉛を使用する。上記微粒子酸化亜鉛としては特に限定されるものではないが、粒子径が０．０１〜０．５μｍであることが好ましい。上記微粒子酸化亜鉛の粒子径は、ＢＥＴ法によって求められる比表面積と同一の表面積を有する球の直径に相当する。すなわち、粒子径は、全自動ＢＥＴ比表面積測定装置Ｍａｃｓｏｒｂ（Ｍｏｕｎｔｅｃｈ社製）により測定して求めた比表面積：Ｓｇと、酸化亜鉛の真比重：ρから、下記計算式により求めた値である。
粒子径（μｍ）＝［６／（Ｓｇ×ρ）］
（Ｓｇ（ｍ２／ｇ）：比表面積、ρ（ｇ／ｃｍ３）：粒子の真比重）
なお、粒子の真比重：ρは、酸化亜鉛の真比重の値である５．６を上記計算に用いた。
【００２９】
原料として使用することができる微粒子酸化亜鉛としては特に限定されず、公知の方法によって製造された酸化亜鉛を使用することができる。市販のものとしては、堺化学工業社製ＦＩＮＥＸ−７５、ＦＩＮＥＸ−５０、ＦＩＮＥＸ−３０、微細酸化亜鉛、ＳＦ−１５、酸化亜鉛１種等を挙げることができる。
【００３０】
本発明の六角柱状酸化亜鉛粒子の製造方法においては、上記微粒子酸化亜鉛を、亜鉛塩を溶解した水中で熟成させるものである。
すなわち、亜鉛塩水溶液中に上述した微粒子酸化亜鉛を分散させ、その状態で加熱し、結晶成長させることによって得られたものである。
【００３１】
本発明において使用する溶媒は、水である。水は安価で取り扱い性も安全であることから、製造管理、コストという観点から最も好ましい。
【００３２】
使用する亜鉛塩水溶液は特に限定されず、酢酸亜鉛、硝酸亜鉛、硫酸亜鉛、塩化亜鉛、ぎ酸亜鉛等の水溶液を挙げることができる。亜鉛塩水溶液のなかでも、特に酢酸亜鉛水溶液を使用した場合に好適に本発明の特定の六角柱状酸化亜鉛粒子が得られる。
【００３３】
また、これらの亜鉛塩水溶液は、酸化亜鉛と酸と水を混合して酸化亜鉛を酸加水分解することで調製したものであっても良い。亜鉛塩水溶液を酸化亜鉛と酸と水で調製する際に使用する酸化亜鉛の粒子形状、粒子サイズは特に限定されないが、不純物をなるべく少なくするという観点から、酸化亜鉛のＺｎ純度は９５％以上であることが好ましい。また、酸としては、酢酸、硝酸、硫酸、塩酸、ぎ酸、クエン酸、蓚酸、プロピオン酸、マロン酸、乳酸、酒石酸、グルコン酸、コハク酸等が挙げられるが、特に酢酸を使用した場合に好適に本発明の特定の六角柱状酸化亜鉛粒子が得られる。これらの亜鉛塩水溶液のうち、２種を併用して使用するものであってもよい。亜鉛塩水溶液中の亜鉛塩濃度は０．３０〜０．４５ｍｏｌ／ｌであることが好ましい。
【００３４】
亜鉛塩水溶液中に微粒子酸化亜鉛を添加してスラリーとする場合、スラリー全量に対して微粒子酸化亜鉛の濃度が１０〜５００ｇ／ｌであることが好ましい。
【００３５】
スラリーの調製方法は特に限定されず、例えば、上記成分を水に添加し、５〜３０℃で１０〜３０分間、分散させることによって、微粒子酸化亜鉛の濃度が１０〜５００ｇ／ｌの均一なスラリーとすることができる。
【００３６】
上記熟成に際しては、本発明の効果を損なわない範囲で、微粒子酸化亜鉛、亜鉛塩、水以外の成分を少量添加してもよい。例えば、分散剤等を添加することもできる。
【００３７】
熟成は、４５〜１１０℃において行うことが好ましい。熟成時間は０．５〜２４時間を挙げることができる。熟成温度、熟成時間、亜鉛塩濃度、微粒子酸化亜鉛濃度等の条件によって粒子径の調整を図ることができるため、これらの条件については目的とする酸化亜鉛粒子に応じて適宜設定して行うことが好ましい。
【００３８】
このようにして得られた六角柱状酸化亜鉛粒子は、必要に応じて、濾過、水洗、乾燥等の後処理を行ってもよい。
上記方法によって製造された六角柱状酸化亜鉛粒子は、必要に応じて篩による分級を行うものであっても良い。篩による分級方法としては、湿式分級、乾式分級を挙げることができる。また、湿式粉砕、乾式粉砕等の処理を行ってもよい。
【００３９】
上述したように、本発明の六角柱状酸化亜鉛粒子の製造方法は、焼成処理を行わずに酸化亜鉛粒子を得ることができるものであるが、上述した方法によって得られた六角柱状酸化亜鉛粒子に焼成処理を施しても差し支えない。焼成に際しては、公知の任意の装置を利用した方法を挙げることができ、処理条件等も特に限定されない。
【００４０】
本発明の六角柱状酸化亜鉛粒子は、更に、必要に応じて表面処理を施したものであってもよい。表面処理としては特に限定されず、例えば、シリカ層、アルミナ層、ジルコニア層、チタニア層等の無機酸化物層を形成する無機表面処理、その他の各種表面処理等の公知の処理方法を挙げることができる。また、複数種の表面処理を順次行うものであってもよい。
【００４１】
上記表面処理としてより具体的には、有機ケイ素化合物、有機アルミ化合物、有機チタン化合物、高級脂肪酸、高級脂肪酸エステル、金属石ケン、多価アルコール又はアルカノールアミンから選ばれる表面処理剤による表面処理等を挙げることができる。このような表面処理剤は、上記酸化亜鉛粒子の粒子径に応じて、適宜処理量を設定することができる。
【００４２】
上記有機ケイ素化合物としては、例えば、メチルハイドロジェンポリシロキサンやジメチルポリシロキサン等のオルガノポリシロキサンや、トリエトキシビニルシランやジフェニルジメトキシシラン等のシランカップリング剤を挙げることができる。
【００４３】
上記高級脂肪酸としては、例えば、炭素原子数１０〜３０のラウリン酸、ステアリン酸、パルミチン酸等の高級脂肪酸等を挙げることができる。
上記高級脂肪酸エステルとしては、例えば、パルミチン酸オクチルのような上記高級脂肪酸のアルキルエステル等を挙げることができる。
上記金属石ケンとしては、例えば、ステアリン酸アルミニウム、ラウリン酸アルミニウム等の上記高級脂肪酸の金属塩等を挙げることができる。金属石ケンを構成する金属種は特に限定されず、例えば、アルミニウム、リチウム、マグネシウム、カルシウム、ストロンチウム、バリウム、亜鉛、スズ等を挙げることができる。
【００４４】
上記多価アルコールとしては、例えば、トリメチロールエタン、トリメチロールプロパン、ペンタエリスリトール等を挙げることができる。
上記アルカノールアミンとしては、例えば、ジエタノールアミン、ジプロパノールアミン、トリエタノールアミン、トリプロパノールアミン等を挙げることができる。
【００４５】
上記表面処理剤による処理は、上記六角柱状酸化亜鉛粒子に表面処理剤を所定量混合することによって得ることができる。更には、上記六角柱状酸化亜鉛粒子を適宜の媒体、例えば、水、アルコール、エーテル等に懸濁させた後、この懸濁液に表面処理剤を加え、攪拌し、分別し、乾燥、粉砕して得ることもでき、また、蒸発乾固し、粉砕して得ることもできる。
【００４６】
上述したような表面処理を施した六角柱状酸化亜鉛粒子は、その表面に各種被覆層を有するので、化粧料中に配合する場合に、その生理活性、化学的活性が抑制されたものであることから、化粧品として特に優れたものとすることができる。
【００４７】
本発明の六角柱状酸化亜鉛粒子はその用途を特に限定するものではないが、例えば、化粧料の原料、放熱性フィラーの用途において好適に使用することができる。このような化粧料及び放熱性フィラーも本発明の一部である。
【００４８】
本発明の六角柱状酸化亜鉛粒子を含有する化粧料は、紫外線遮蔽性を有し、アスペクト比が小さいことから、透明性にも優れるものである。
【００４９】
本発明の化粧料としては、ファンデーション、化粧下地、アイシャドウ、頬紅、マスカラ、口紅、サンスクリーン剤等を挙げることができる。本発明の化粧料は、油性化粧料、水性化粧料、Ｏ／Ｗ型化粧料、Ｗ／Ｏ型化粧料の任意の形態とすることができる。なかでも、特にサンスクリーン剤において特に好適に使用することができる。
【００５０】
本発明の化粧料は、上記混合物を構成する成分以外に、化粧品分野において使用することができる任意の水性成分、油性成分を併用するものであってもよい。上記水性成分及び油性成分としては特に限定されず、例えば、油分、界面活性剤、保湿剤、高級アルコール、金属イオン封鎖剤、天然及び合成高分子、水溶性及び油溶性高分子、紫外線遮蔽剤、各種抽出液、無機及び有機顔料、無機及び有機粘土鉱物、金属石鹸処理又はシリコーンで処理された無機及び有機顔料、有機染料等の色剤、防腐剤、酸化防止剤、色素、増粘剤、ｐＨ調整剤、香料、冷感剤、制汗剤、殺菌剤、皮膚賦活剤等の成分を含有するものであってもよい。具体的には、以下に列挙した配合成分の１種又は２種以上を任意に配合して常法により目的の化粧料を製造することが可能である。これらの配合成分の配合量は、本発明の効果を損なわない範囲であれば特に限定されない。
【００５１】
上記油分としては特に限定されず、例えば、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリグリセリン、トリオクタン酸グリセリン、トリイソパルミチン酸グリセリン、カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテル、流動パラフィン、オゾケライト、プリスタン、パラフィン、セレシン、スクワレン、ワセリン、マイクロクリスタリンワックス等を挙げることができる。
【００５２】
上記親油性非イオン界面活性剤としては特に限定されず、例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等のソルビタン脂肪酸エステル類、モノ綿実油脂肪酸グリセリン、モノエルカ酸グリセリン、セスキオレイン酸グリセリン、モノステアリン酸グリセリン、α，α‘−オレイン酸ピログルタミン酸グリセリン、モノステアリン酸グリセリンリンゴ酸等のグリセリンポリグリセリン脂肪酸類、モノステアリン酸プロピレングリコール等のプロピレングリコール脂肪酸エステル類、硬化ヒマシ油誘導体、グリセリンアルキルエーテル等を挙げることができる。
【００５３】
親水性非イオン界面活性剤としては特に限定されず、例えば、ＰＯＥソルビタンモノステアレート、ＰＯＥソルビタンモノオレエート、ＰＯＥソルビタンテトラオレエート等のＰＯＥソルビタン脂肪酸エステル類、ＰＯＥソルビットモノラウレート、ＰＯＥソルビットモノオレエート、ＰＯＥソルビットペンタオレエート、ＰＯＥソルビットモノステアレート等のＰＯＥソルビット脂肪酸エステル類、ＰＯＥグリセリンモノステアレート、ＰＯＥグリセリンモノイソステアレート、ＰＯＥグリセリントリイソステアレート等のＰＯＥグリセリン脂肪酸エステル類、ＰＯＥモノオレエート、ＰＯＥジステアレート、ＰＯＥモノジオレエート、ジステアリン酸エチレングリコール等のＰＯＥ脂肪酸エステル類、ＰＯＥラウリルエーテル、ＰＯＥオレイルエーテル、ＰＯＥステアリルエーテル、ＰＯＥベヘニルエーテル、ＰＯＥ２オクチルドデシルエーテル、ＰＯＥコレスタノールエーテル等のＰＯＥアルキルエーテル類、ＰＯＥオクチルフェニルエーテル、ＰＯＥノニルフェニルエーテル、ＰＯＥジノニルフェニルエーテル等のＰＯＥアルキルフェニルエーテル類、ブルロニック等のプルアロニック型類、ＰＯＥ・ＰＯＰセチルエーテル、ＰＯＥ・ＰＯＰ２デシルテトラデシルエーテル、ＰＯＥ・ＰＯＰモノブチルエーテル、ＰＯＥ・ＰＯＰ水添ラノリン、ＰＯＥ・ＰＯＰグリセリンエーテル等のＰＯＥ・ＰＯＰアルキルエーテル類、テトロニック等のテトラＰＯＥ・テトラＰＯＰエチレンジアミン縮合物類、ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油モノピログルタミン酸モノイソステアリン酸ジエステル、ＰＯＥ硬化ヒマシ油マレイン酸等のＰＯＥヒマシ油硬化ヒマシ油誘導体、ＰＯＥソルビットミツロウ等のＰＯＥミツロウ・ラノリン誘導体、ヤシ油脂肪酸ジエタノールアミド、ラウリン酸モノエタノールアミド、脂肪酸イソプロパノールアミド等のアルカノールアミド、ＰＯＥプロピレングリコール脂肪酸エステル、ＰＯＥアルキルアミン、ＰＯＥ脂肪酸アミド、ショ糖脂肪酸エステル、ＰＯＥノニルフェニルホルムアルデヒド縮合物、アルキルエトキシジメチルアミンオキシド、トリオレイルリン酸等を挙げることができる。
【００５４】
その他の界面活性剤としては、例えば、脂肪酸セッケン、高級アルキル硫酸エステル塩、ＰＯＥラウリル硫酸トリエタノールアミン、アルキルエーテル硫酸エステル塩等のアニオン界面活性剤、アルキルトリメチルアンモニウム塩、アルキルピリジニウム塩、アルキル四級アンモニウム塩、アルキルジメチルベンジルアンモニウム塩、ＰＯＥアルキルアミン、アルキルアミン塩、ポリアミン脂肪酸誘導体等のカチオン界面活性剤、及び、イミダゾリン系両性界面活性剤、ベタイン系界面活性剤等の両性界面活性剤を安定性及び皮膚刺激性に問題のない範囲で配合してもよい。
【００５５】
上記保湿剤としては特に限定されず、例えば、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イサイヨバラ抽出物、セイヨウノキギリソウ抽出物、メリロート抽出物等を挙げることができる。
【００５６】
上記高級アルコールとしては特に限定されず、例えば、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノール等の分枝鎖アルコール等を挙げることができる。
【００５７】
金属イオン封鎖剤としては特に限定されず、例えば、１−ヒドロキシエタン−１，１− ジフォスホン酸、１−ヒドロキシエタン−１，１−ジフォスホン酸四ナトリウム塩、クエン酸ナトリウム、ポリリン酸ナトリウム、メタリン酸ナトリウム、グルコン酸、リン酸、クエン酸、アスコルビン酸、コハク酸、エデト酸等を挙げることができる。
【００５８】
上記天然の水溶性高分子としては特に限定されず、例えば、アラアビアガム、トラガカントガム、ガラクタン、グアガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）、グリチルリチン酸等の植物系高分子、キサンタンガム、デキストラン、サクシノグルカン、プルラン等の微生物系高分子、コラーゲン、カゼイン、アルブミン、ゼラチン等の動物系高分子を挙げることができる。
【００５９】
半合成の水溶性高分子としては特に限定されず、例えば、カルボキシメチルデンプン、メチルヒドロキシプロピルデンプン等のデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウム（ＣＭＣ）、結晶セルロース、セルロース末等のセルロース系高分子、アルギン酸ナトリウム、アルギン酸プロピレングリコールエステル等のアルギン酸系高分子等を挙げることができる。
【００６０】
合成の水溶性高分子としては特に限定されず、例えば、ポリビニルアルコール、ポリビニルメチルエーテル、ポリビニルピロリドン等のビニル系高分子、ポリエチレングリコール２０，０００、４０，０００、６０，０００等のポリオキシエチレン系高分子、ポリオキシエチレンポリオキシプロピレン共重合体共重合系高分子、ポリアクリル酸ナトリウム、ポリエチルアクリレート、ポリアクリルアミド等のアクリル系高分子、ポリエチレンイミン、カチオンポリマー等を挙げることができる。
【００６１】
無機の水溶性高分子としては特に限定されず、例えば、ベントナイト、ケイ酸Ａ１Ｍｇ（ビーガム）、ラポナイト、ヘクトライト、無水ケイ酸等を挙げることができる。
【００６２】
紫外線遮蔽剤としては特に限定されず、例えば、パラアミノ安息香酸（以下ＰＡＢＡと略す）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル等の安息香酸系紫外線遮蔽剤；ホモメンチル−Ｎ−アセチルアントラニレート等のアントラニル酸系紫外線遮蔽剤；アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線遮蔽剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等のケイ皮酸系紫外線遮蔽剤；２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線遮蔽剤；３−（４’−メチルベンジリデン）−ｄ，ｌ−カンファー、３−ベンジリデン−ｄ，ｌ−カンファー、ウロカニン酸、ウロカニン酸エチルエステル、２−フェニル−５−メチルベンゾキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール、ジベンザラジン、ジアニソイルメタン、４−メトキシ−４’−ｔ−ブチルジベンゾイルメタン、５−（３，３−ジメチル−２−ノルボルニリデン）−３−ペンタン−２−オン等を挙げることができる。また、酸化チタン粒子や本発明に該当しないような酸化亜鉛粒子等の無機系の紫外線遮蔽剤と併用することもできる。
【００６３】
その他薬剤成分としては特に限定されず、例えば、ビタミンＡ油、レチノール、パルミチン酸レチノール、イノシット、塩酸ピリドキシン、ニコチン酸ベンジル、ニコチン酸アミド、ニコチン酸ＤＬ−α−トコフェロール、アルコルビン酸リン酸マグネシウム、２−Ｏ−α−Ｄ−グルコピラノシル−Ｌ−アスコルビン酸、ビタミンＤ２（エルゴカシフェロール）、ｄｌ−α−トコフェロール、酢酸ｄｌ−α−トコフェロール、パントテン酸、ビオチン等のビタミン類；エストラジオール、エチニルエストラジオール等のホルモン；アルギニン、アスパラギン酸、シスチン、システイン、メチオニン、セリン、ロイシン、トリプトファン等のアミノ酸；アラントイン、アズレン等の抗炎症剤、アルブチン等の美白剤、；タンニン酸等の収斂剤；Ｌ−メントール、カンフル等の清涼剤やイオウ、塩化リゾチーム、塩化ピリドキシン等を挙げることができる。
【００６４】
各種の抽出液としては特に限定されず、例えば、ドクダミエキス、オウバクエキス、メリロートエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、マロニエエキス、モモエキス、桃葉エキス、クワエキス、ヤグリマギクエキス、ハマメリスエキス、プラセンタエキス、胸腺抽出物、シルク抽出液、甘草エキス等を挙げることができる
【００６５】
本発明の六角柱状酸化亜鉛粒子は、放熱性フィラーとして使用することもできる。本発明の六角柱状酸化亜鉛粒子を放熱性フィラーとして使用する場合、粒子径が異なる放熱性フィラーと組み合わせて使用することが好ましい。組み合わせて使用することができる放熱性フィラーとしては特に限定されず、例えば、酸化マグネシウム、酸化チタン、酸化アルミニウム等の金属酸化物、窒化アルミニウム、窒化ホウ素、炭化ケイ素、窒化ケイ素、窒化チタン、金属シリコン、ダイヤモンド等を挙げることができる。更に、上述した六角柱状酸化亜鉛粒子以外の酸化亜鉛と組み合わせて使用することもできる。組み合わせて使用する放熱性フィラーは、球状、針状、棒状、板状等の任意の形状を有するものであってよい。
【００６６】
本発明の六角柱状酸化亜鉛粒子をその他の放熱性フィラーと組み合わせて使用する場合、組み合わせて使用することができる放熱性フィラーは、平均粒子径が、１〜１００μｍであることが好ましい。このような大きな粒子径の放熱性フィラーと組み合わせることによって、隙間に本発明の放熱性フィラーが充填され、充填率を高めることができる点で好ましい。
【００６７】
本発明の六角柱状酸化亜鉛粒子は、より粒子径が小さい酸化亜鉛粒子及び他の放熱性フィラーと組み合わせて使用することで、より優れた放熱性能を得ることができる。
【００６８】
本発明の六角柱状酸化亜鉛粒子をその他の放熱性フィラーと組み合わせて使用する場合、放熱性フィラーの全量に対して、本発明の六角柱状酸化亜鉛粒子を１０〜９０体積％含有することが好ましい。このような割合とすることで、充填率を高めることができる。
【００６９】
本発明の酸化亜鉛粒子は、その他の放熱性フィラーと組み合わせた放熱性フィラー組成物として使用することもできる。特に、本発明においては、その他の放熱性フィラーと組み合わせて使用する場合、より粒子径が大きい放熱性フィラーと組み合わせて使用することも、より粒子径が小さい放熱性フィラーと組み合わせて使用することも、その両方と組み合わせて使用することも考えられる。
【００７０】
上記その他の放熱性フィラーとしては特に限定されず、酸化亜鉛、酸化マグネシウム、酸化チタン、酸化アルミニウム等の金属酸化物、窒化アルミニウム、窒化ホウ素、炭化ケイ素、窒化ケイ素、窒化チタン、金属シリコン、ダイヤモンド等を挙げることができる。このように他の放熱性フィラーと併用して使用する場合、放熱性組成物全量に対して本発明の六角柱状酸化亜鉛粒子を１０〜９０体積％の割合で含有することが好ましい。
【００７１】
本発明の六角柱状酸化亜鉛粒子を放熱性フィラーとして使用する場合、樹脂と混合した放熱性樹脂組成物として使用することができる。この場合、使用する樹脂は、熱可塑性樹脂であっても熱硬化性樹脂であっても良く、エポキシ樹脂、フェノール樹脂、ポリフェニレンサルファイド（ＰＰＳ）樹脂、ポリエステル系樹脂、ポリアミド、ポリイミド、ポリスチレン、ポリエチレン、ポリプロピレン、ポリ塩化ビニル、ポリ塩化ビニリデン、フッ素樹脂、ポリメタクリル酸メチル、エチレン・アクリル酸エチル共重合体（ＥＥＡ）樹脂、ポリカーボネート、ポリウレタン、ポリアセタール、ポリフェニレンエーテル、ポリエーテルイミド、アクリロニトリル−ブタジエン−スチレン共重合体（ＡＢＳ）樹脂、液晶樹脂（ＬＣＰ）、シリコーン樹脂、アクリル樹脂等の樹脂を挙げることができる。
【００７２】
本発明の放熱性樹脂組成物は、（１）熱可塑性樹脂と上記酸化亜鉛粒子とを溶融状態で混練することによって得られた熱成型用の樹脂組成物、（２）熱硬化性樹脂と上記酸化亜鉛粒子とを混練後、加熱硬化させることによって得られた樹脂組成物、（３）樹脂溶液又は分散液中に上記酸化亜鉛粒子を分散させた塗料用の樹脂組成物であっても良い。
【００７３】
本発明の放熱性樹脂組成物が熱成型用の樹脂組成物である場合、用途によって樹脂成分を自由に選択することができる。例えば、熱源と放熱板に接着し密着させる場合には、シリコーン樹脂やアクリル樹脂のような接着性が高く硬度の低い樹脂を選択すれば良い。
【００７４】
本発明の放熱性樹脂組成物が塗料用の樹脂組成物である場合、樹脂は硬化性を有するものであっても、硬化性を有さないものであっても良い。塗料は、有機溶媒を含有する溶剤系のものであっても、水中に樹脂が溶解又は分散した水系のものであっても良い。
【００７５】
上記六角柱状酸化亜鉛粒子を放熱性フィラーとして使用する場合、鉱油又は合成油を含有する基油と混合した放熱性グリースとして使用することもできる。このような放熱性グリースとして使用する場合は、合成油としてα−オレフィン、ジエステル、ポリオールエステル、トリメリット酸エステル、ポリフェニルエーテル、アルキルフェニルエーテル等が使用できる。また、シリコーンオイルと混合した放熱性グリースとして使用することもできる。
【００７６】
本発明の六角柱状酸化亜鉛粒子は、放熱性フィラーとして使用する場合、その他の成分を併用して使用することもできる。併用して使用することができるその他の成分としては、樹脂、界面活性剤等を挙げることができる。
【００７７】
本発明の六角柱状酸化亜鉛粒子は、上述した化粧料や放熱性フィラーの他に、ゴムの加硫促進剤、塗料・インキ用顔料、フェライトやバリスタ等の電子部品、医薬品等の分野においても使用することができる。
【実施例】
【００７８】
以下に、実施例を挙げて本発明を説明するが、本発明はこれらの実施例によって何ら限定されるものではない。本明細書において「部」「％」と記載した場合、特に記載がない限りこれらは「質量部」「質量％」を意味する。【００７９】
（実施例１）
ＦＩＮＥＸ−５０（堺化学工業社製  粒子径０．０２μｍ）８０ｇを、酢酸亜鉛二水和物（細井化学工業社製 酢酸亜鉛）６６．５１ｇを水に溶解して酢酸亜鉛二水和物としての濃度が０．２５ｍｏｌ／ｌとなるよう調製した酢酸亜鉛水溶液１２００ｍｌにリパルプしスラリーとした。続いて、そのスラリーを攪拌しながら６０分間で１００℃に昇温し、攪拌しながら１００℃で７時間熟成した。熟成後、ろ過、水洗した。続いて、得られた固形物を水３リットルにリパルプしてスラリーとし、攪拌しながら６０分間で１００℃に昇温し、攪拌しながら１００℃で３０分間加熱洗浄した。加熱洗浄後、ろ過、水洗し、１１０℃で１２時間乾燥することにより、一次粒子径が０．１０μｍの六角柱状酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１に示した。更に高倍率での電子顕微鏡写真を図２に示した。また、得られた粒子のＸ線回折のスペクトルを図３に示した。また、得られた粒子の物性、及び塗膜の物性の評価結果を表１に示した。【００８０】
（実施例２）
ＳＦ−１５（堺化学工業社製  粒子径０．０８μｍ）８０ｇを、酢酸亜鉛二水和物（細井化学工業社製 酢酸亜鉛）１３３．０２ｇを水に溶解して酢酸亜鉛二水和物としての濃度が０．５ｍｏｌ／ｌとなるよう調製した酢酸亜鉛水溶液１２００ｍｌにリパルプしスラリーとした。続いて、そのスラリーを攪拌しながら４２分間で７０℃に昇温し、攪拌しながら７０℃で３時間熟成した。熟成後、ろ過、水洗した。続いて、得られた固形物を水３リットルにリパルプしてスラリーとし、攪拌しながら４２分間で７０℃に昇温し、攪拌しながら７０℃で３０分間加熱洗浄した。加熱洗浄後、ろ過、水洗し、１１０℃で１２時間乾燥することにより、一次粒子径が０．１９μｍの六角柱状酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図４に示した。更に高倍率での電子顕微鏡写真を図５に示した。また、得られた粒子の物性、及び塗膜の物性の評価結果を表１に示した。【００８１】
（実施例３）
ＳＦ−１５（堺化学工業社製  粒子径０．０８μｍ）８０ｇを、酢酸亜鉛二水和物（細井化学工業社製 酢酸亜鉛）１０６．４２ｇを水に溶解して酢酸亜鉛二水和物としての濃度が０．４ｍｏｌ／ｌとなるよう調製した酢酸亜鉛水溶液１２００ｍｌにリパルプしスラリーとした。続いて、そのスラリーを攪拌しながら４２分間で７０℃に昇温し、攪拌しながら７０℃で５時間熟成した。熟成後、ろ過、水洗した。続いて、得られた固形物を水３リットルにリパルプしてスラリーとし、攪拌しながら４２分間で７０℃に昇温し、攪拌しながら７０℃で３０分間加熱洗浄した。加熱洗浄後、ろ過、水洗し、１１０℃で１２時間乾燥することにより、一次粒子径が０．１３μｍの六角柱状酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図６に示した。更に高倍率での電子顕微鏡写真を図７に示した。また、得られた粒子のサイズ・形態を走査型電子顕微鏡（ＳＥＭ、ＪＳＭ−７０００Ｆ、日本電子社製）で観察した。得られた電子顕微鏡写真を図８に示した。また、得られた粒子のＸ線回折のスペクトルを図９に示した。また、得られた粒子の物性、及び塗膜の物性の評価結果を表１に示した。【００８２】
（実施例４）
ＳＦ−１５（堺化学工業社製  粒子径０．０８μｍ）８０ｇを、酢酸亜鉛二水和物（細井化学工業社製 酢酸亜鉛）１０６．４２ｇを水に溶解して酢酸亜鉛二水和物としての濃度が０．４ｍｏｌ／ｌとなるよう調製した酢酸亜鉛水溶液１２００ｍｌにリパルプしスラリーとした。続いて、そのスラリーを攪拌しながら５４分間で９０℃に昇温し、攪拌しながら９０℃で７時間熟成した。熟成後、ろ過、水洗した。続いて、得られた固形物を水３リットルにリパルプしてスラリーとし、攪拌しながら５４分間で９０℃に昇温し、攪拌しながら９０℃で３０分間加熱洗浄した。加熱洗浄後、ろ過、水洗し、１１０℃で１２時間乾燥することにより、一次粒子径が０．１５μｍの六角柱状酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１０に示した。更に高倍率での電子顕微鏡写真を図１１に示した。また、得られた粒子の物性、及び塗膜の物性の評価結果を表１に示した。【００８３】
（実施例５）
ＦＩＮＥＸ−３０（堺化学工業社製  粒子径０．０４μｍ）８０ｇを、酢酸亜鉛二水和物（細井化学工業社製 酢酸亜鉛）１０６．４２ｇを水に溶解して酢酸亜鉛二水和物としての濃度が０．４ｍｏｌ／ｌとなるよう調製した酢酸亜鉛水溶液１２００ｍｌにリパルプしスラリーとした。続いて、そのスラリーを攪拌しながら４２分間で７０℃に昇温し、攪拌しながら７０℃で３時間熟成した。熟成後、ろ過、水洗した。続いて、得られた固形物を水３リットルにリパルプしてスラリーとし、攪拌しながら４２分間で７０℃に昇温し、攪拌しながら７０℃で３０分間加熱洗浄した。加熱洗浄後、ろ過、水洗し、１１０℃で１２時間乾燥することにより、一次粒子径が０．１１μｍの六角柱状酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１２に示した。更に高倍率での電子顕微鏡写真を図１３に示した。また、得られた粒子の物性、及び塗膜の物性の評価結果を表１に示した。【００８４】
（比較例１）
微細酸化亜鉛（堺化学工業社製  粒子径０．１１μｍ）について実施例と同様の評価を行った。電子顕微鏡写真を図１４に示した。また、得られた粒子の物性、及び塗膜の物性の評価結果を表１に示した。【００８５】
（比較例２）
ＦＩＮＥＸ−５０（堺化学工業社製  粒子径０．０２μｍ）１０ｇを、アルミナ製るつぼ（縦・横・高さ＝１００ｍｍ・１００ｍｍ・３５ｍｍ）に入れ、電気マッフル炉（東洋製作所社製）で５２５℃で２時間静置焼成することにより、一次粒子径が０．１０μｍの不定形の酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１５に示した。また、得られた粒子の物性、及び塗膜の物性の評価結果を表１に示した。【００８６】
（比較例３）
ＦＩＮＥＸ−５０（堺化学工業社製  粒子径０．０２μｍ）について実施例と同様の評価を行った。電子顕微鏡写真を図１６に示した。また、得られた粒子の物性、及び塗膜の物性の評価結果を表１に示した。【００８７】
（比較例４）
ＦＩＮＥＸ−５０（堺化学工業社製  粒子径０．０２μｍ）８０ｇを、酢酸亜鉛二水和物（細井化学工業社製 酢酸亜鉛）１３３．０２ｇを水に溶解して酢酸亜鉛二水和物としての濃度が０．５ｍｏｌ／ｌとなるよう調製した酢酸亜鉛水溶液１２００ｍｌにリパルプしスラリーとした。続いて、そのスラリーを攪拌しながら４２分間で７０℃に昇温し、攪拌しながら７０℃で３時間熟成した。熟成後、直ちに急冷した後、ろ過、水洗した。続いて、得られた固形物を水３リットルにリパルプしてスラリーとし、攪拌しながら４２分間で７０℃に昇温し、攪拌しながら７０℃で３０分間加熱洗浄した。加熱洗浄後、ろ過、水洗し、１１０℃で１２時間乾燥することにより、一次粒子径が０．１１μｍの六角板状酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１７に示した。また、得られた粒子の物性、及び塗膜の物性の評価結果を表１に示した。【００８８】
（比較例５）
ＳＦ−１５（堺化学工業社製  粒子径０．０８μｍ）８０ｇを、酢酸亜鉛二水和物（細井化学工業社製 酢酸亜鉛）２６６．０５ｇを水に溶解して酢酸亜鉛二水和物としての濃度が１．０ｍｏｌ／ｌとなるよう調製した酢酸亜鉛水溶液１２００ｍｌにリパルプしスラリーとした。続いて、そのスラリーを攪拌しながら５４分間で９０℃に昇温し、攪拌しながら９０℃で７時間熟成した。熟成後、ろ過、水洗した。続いて、得られた固形物を水３リットルにリパルプしてスラリーとし、攪拌しながら５４分間で９０℃に昇温し、攪拌しながら９０℃で３０分間加熱洗浄した。加熱洗浄後、ろ過、水洗し、１１０℃で１２時間乾燥することにより、一次粒子径が０．６５μｍの一部六角板状形状を含む不定形状の酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１８に示した。また、得られた粒子の物性、及び塗膜の物性の評価結果を表１に示した。【００８９】
（比較例６）
ＳＦ−１５（堺化学工業社製  粒子径０．０８μｍ）８０ｇを、酢酸亜鉛二水和物（細井化学工業社製 酢酸亜鉛）５３．２１ｇを水に溶解して酢酸亜鉛二水和物としての濃度が０．２ｍｏｌ／ｌとなるよう調製した酢酸亜鉛水溶液１２００ｍｌにリパルプしスラリーとした。続いて、そのスラリーを攪拌しながら４２分間で７０℃に昇温し、攪拌しながら７０℃で３時間熟成した。熟成後、ろ過、水洗した。続いて、得られた固形物を水３リットルにリパルプしてスラリーとし、攪拌しながら４２分間で７０℃に昇温し、攪拌しながら７０℃で３０分間加熱洗浄した。加熱洗浄後、ろ過、水洗し、１１０℃で１２時間乾燥することにより、一次粒子径が０．２２μｍのロッド状の酸化亜鉛粒子を得た。得られた粒子のサイズ・形態を透過型電子顕微鏡（ＴＥＭ、ＪＥＭ−１２００ＥＸ  ＩＩ、日本電子社製）で観察した。得られた電子顕微鏡写真を図１９に示した。また、得られた粒子の物性、及び塗膜の物性の評価結果を表１に示した。【００９０】
（得られた粒子の組成）
図３、図９に示すＸ線回折のスペクトル、及び表１における得られた粒子の組成は、銅管球をもつＸ線回折装置ＵｌｔｉｍａＩＩＩ（リガク社製）により分析した結果を示したものである。【００９１】
（アスペクト比）
実施例の六角柱状酸化亜鉛粒子のアスペクト比は、上述した測定方法によって測定を行った。
比較例における粒子形状が不定形の酸化亜鉛粒子のアスペクト比については、透過型電子顕微鏡（ＴＥＭ、ＪＥＭ−１２００ＥＸ  ＩＩ、日本電子社製）写真の２０００〜５００００倍の視野において、不定形の酸化亜鉛粒子の長径と、長径の中心を通る短径を計測し、長径と短径の長さの比；長径／短径を求める。そのようにしてＴＥＭ写真内の不定形の酸化亜鉛粒子２５０個について長径／短径を計測し、その累積分布の平均値をアスペクト比として求めたものである。不定形の酸化亜鉛粒子のアスペクト比の計測方法について図２１に示した。
また、比較例における粒子形状が六角板状の酸化亜鉛粒子のアスペクト比は、透過型電子顕微鏡（ＴＥＭ、ＪＥＭ−１２００ＥＸ
ＩＩ、日本電子社製）写真、又は走査型電子顕微鏡（ＳＥＭ、ＪＳＭ−５６００、日本電子社製）写真の２０００〜５００００倍の視野において、六角板状酸化亜鉛粒子の六角形状面が手前を向いている粒子についてはその定方向径（粒子を挟む一定方向の二本の平行線の間隔；画像上の六角形状面が手前を向いている粒子について、一定方向で測定した）で定義される粒子径（μｍ）を粒子２５０個分計測した平均値をＬ、六角板状酸化亜鉛粒子の側面が手前を向いている粒子（長方形に見える粒子）についてはその厚み（μｍ）（長方形の短い方の辺の長さ）を粒子２５０個分計測した平均値をＴとしたとき、それらの値の比；Ｌ／Ｔとして求めた値である。上記アスペクト比の測定方法については、図２２を添付した。【００９２】
（Ｄ５０、Ｄ９０、Ｄ１０、Ｄ９０／Ｄ１０）
本明細書において、Ｄ５０（μｍ）、Ｄ９０（μｍ）及びＤ１０（μｍ）は、動的光散乱式粒子径分布測定装置  ナノトラックＵＰＡ−ＵＴ（日機装社製）によって測定した値である。実施例、比較例の酸化亜鉛粒子を水に分散し、酸化亜鉛の屈折率を１．９５、水の屈折率を１．３０９として測定を行った。Ｄ５０（μｍ）とは、体積基準での５０％積算粒径、Ｄ９０（μｍ）とは、体積基準での９０％積算粒径、Ｄ１０（μｍ）とは、体積基準での１０％積算粒径を意味する。粒度分布のシャープさの指標として、Ｄ９０／Ｄ１０の比を算出する。この値が大きい程粒度分布がブロードであることを意味し、この値が小さい程粒度分布がシャープであることを意味する。【００９３】
（塗膜の作成）
上記実施例、比較例で得られる酸化亜鉛粒子２ｇ、ワニス１０ｇ（アクリディック  Ａ−８０１−Ｐ  ＤＩＣ社製）、酢酸ブチル５ｇ（試薬特級  和光純薬工業社製）、キシレン５ｇ（純正特級  純正化学社製）、ガラスビーズ３８ｇ（１．５ｍｍ  ポッターズ・バロティーニ社製）を容積７５ｍｌのマヨネーズ瓶に入れ、良くかき混ぜた後、ペイントコンディショナー５４１０型（ＲＥＤ  ＤＥＶＩＬ社製）に固定し、９０分間振動を与えて分散処理することにより塗料を作成した。次に、作成した塗料をスライドガラス（縦・横・厚み＝７６ｍｍ・２６ｍｍ・０．８〜１．０ｍｍ  松浪硝子工業社製）の上に少量滴下し、バーコーター（Ｎｏ．５７９  ＲＯＤ  Ｎｏ．６  安田精機製作所社製）で塗膜を作成した。作成した塗膜を２０℃で１２時間乾燥した後、全光線透過率１、全光線透過率２、全光線透過率３、平行光線透過率１、平行光線透過率２の測定に用いた。【００９４】
（全光線透過率１、全光線透過率２、全光線透過率３、平行光線透過率１、平行光線透過率２）
本明細書において、全光線透過率１（％）、全光線透過率２（％）、全光線透過率３（％）及び平行光線透過率１（％）、平行光線透過率２（％）は、作成した塗膜を分光光度計Ｖ−５７０（日本分光社製）で測定した値である。なお、全光線透過率１（％）の値は波長３１０ｎｍにおける全光線透過率の値、全光線透過率２（％）の値は波長３５０ｎｍにおける全光線透過率の値、全光線透過率３（％）の値は波長３７５ｎｍにおける全光線透過率の値、平行光線透過率１（％）の値は波長５００ｎｍにおける平行光線透過率の値、平行光線透過率２（％）の値は波長７００ｎｍにおける平行光線透過率の値である。全光線透過率１（％)の値が小さい程、ＵＶＢの波長の紫外線に対する紫外線遮蔽効果が高いことを意味し、全光線透過率２（％）と全光線透過率３（％）の値が小さい程、ＵＶＡの波長の紫外線に対する紫外線遮蔽効果が高いことを意味する。特に、全光線透過率３（％）の値が小さい場合、ＵＶＡの波長の紫外線に対する遮蔽領域がより広域に渡っていることを意味する。また、平行光線透過率１（％）、平行光線透過率２（％)の値が大きい程、可視光透明性が高いことを意味する。【００９５】
【表１】
2012147887.tif 000003
【００９６】
上記実施例の結果から、本発明の六角柱状酸化亜鉛粒子は透明性に優れ、かつ、優れた紫外線遮蔽性を有することが明らかである。更に、３７５ｎｍのＵＶＡの波長領域においても、優れた紫外線遮蔽性を有することが明らかである。これに対して、比較例１〜３の酸化亜鉛粒子は、透明性又は紫外線遮蔽性のいずれかにおいて充分ではなく、これらの物性を両立させることはできなかった。特に、比較例３の一次粒子径が０．０２μｍの酸化亜鉛粒子では、３７５ｎｍのＵＶＡの波長領域において充分な紫外線遮蔽性を得ることができなかった。また、比較例４の条件で反応を行った場合、六角板状の酸化亜鉛粒子となり、本発明の六角柱状酸化亜鉛粒子を得ることはできなかった。また、比較例５の条件で反応を行った場合、一次粒子径が０．６５μｍの六角板状を含む不定形状の酸化亜鉛粒子となり、本発明の一次粒子径が０．５μｍ未満の六角柱状酸化亜鉛粒子を得ることはできなかった。また、比較例６の条件で反応を行った場合、アスペクト比が大きいロッド状の酸化亜鉛粒子となり、本発明のアスペクト比が２．５未満の六角柱状酸化亜鉛粒子を得ることはできなかった。
【産業上の利用可能性】
【００９７】
本発明の六角柱状酸化亜鉛粒子は、化粧料、放熱性フィラー、放熱性樹脂組成物、放熱性グリース及び放熱性塗料組成物の成分として使用することができる。
【図３】
2012147887.tif 000004
【図９】
2012147887.tif 000005
【図１】
2012147887.tif 000006
【図２】
2012147887.tif 000007
【図４】
2012147887.tif 000008
【図５】
2012147887.tif 000009
【図６】
2012147887.tif 000010
【図７】
2012147887.tif 000011
【図８】
2012147887.tif 000012
【図１０】
2012147887.tif 000013
【図１１】
2012147887.tif 000014
【図１２】
2012147887.tif 000015
【図１３】
2012147887.tif 000016
【図１４】
2012147887.tif 000017
【図１５】
2012147887.tif 000018
【図１６】
2012147887.tif 000019
【図１７】
2012147887.tif 000020
【図１８】
2012147887.tif 000021
【図１９】
2012147887.tif 000022
【図２０】
2012147887.tif 000023
【図２１】
2012147887.tif 000024
【図２２】
2012147887.tif 000025
【国際調査報告】
2012147887.tif 000026
2012147887.tif 000027
2012147887.tif 000028
2012147887.tif 000029
2012147887.tif 000030
2012147887.tif 000031